FR 2011459 A1 19700227 FR 6919294 A 19690611 69 19294 20 î1459 La présente invention concerne la fabrication de filaments à usage textile. Elle a pour objet un procédé de fabrication de filaments à partir d'une bande ou feuille par exemple en matière thermo-5 plastique dont on favorise et régit la fibrillation en y ménageant des discontinuités longitudinales internes en cours d'extrusion. Elle a aussi pour objet un ruban ou une feuille fibril-lable extrudé .qui présente des discontinuités internes formées en cours d'extrusion, le long desquelles se produit une scission 10 préférentielle lors de la fibrillation. Ces discontinuités peuvent être constituées par des inclusions d'une matière secondaire différente de celle du corps du ruban ou de la feuille et, selon une forme d'exécution particulière de l'invention, par des poches de gaz. Le gaz peut de 15 préférence être l'air ou l'azote, bien qu'on puisse utiliser tout autre agent gazeux convenable. D'une autre manière, les discontinuités peuvent être des inclusions d'un polymère extrudable qui diffère de la matière dont est fait le corps du ruban/de la feuille. 20 Les discontinuités peuvent être continues dans la di rection d'extrusion du ruban ou de la feuille ou peuvent être ménagées à intervalles le long de lignes s'étendant dans cette même direction. Un ruban ou une feuille peut comprendre des discontinuités à la fois ininterrompues et intermittentes. 25 Ces discontinuités peuvent être conformées, espacées ou disposées de façon que le ruban ou la feuille fibrille par étirage en un certain nombre de filaments ramifiés. Elles peuvent avoir une forme, un écart et un agencement tels que le ruban ou la feuille fibrillent en donnant plu-50 sieurs fils à filaments multiples. A cet effet, l'une au moins des discontinuités peut différer de celles qui lui sont adjacentes; le ruban ou la feuille commence ainsi à fibriller en cette discontinuité différente et peut se séparer en bandes qui fi-brillerônt ensuite en fils. On peut rendre ¥?_e discontinuité sur 35 environ vingt-cinq plus grande que les autres. L'invention a aussi pour objet un procédé de fabrication d'un ruban ou d'une bande fibrillable: , qui comprend l'étape de formation de discontinuités internes à ce ruban ou cette bande en cours d'extrusion. 40 Par ce procédé, on forme les discontinuités par inser 69 19294 2 2011459 tion en cours d'extrusion d'une matière différente de celle du corps constituant le ruban ou la feuille. Cette matière secondaire peut être un gaz, par exemple l'air ou l'azote, ou bien un polymère apte à l1extrusion. 5 On peut introduire ladite matière secondaire en continu pour former des lignes ininterrompues qui s'étendent dans le sens d'extrusion du ruban ou de la feuille. En variante, on peut aussi introduire ladite matière par intermittence pour former des discontinuités distinctes, ménagées à intervalles le long de lignes 10 situées dans ledit sens d'extrusion. L'invention a aussi pour objet un procédé de fabrication d'un filament ou d'un fil, qui comprend l'étape d'étirage et fibrillation d'un ruban ou d'une feuille du genre décrit. Elle concerne aussi un appareil permettant d'élaborer 15 un ruban ou une feuille fibrillable: , qui comporte une filière dans laquelle il y a extrusion du ruban ou de la feuille, un organe qui injecte une matière différente de celle du corps du ruban ou de la feuille, à l'intérieur de celle-ci ou de celui-là, au cours de son extrusion. L'organe injecteur peut être apte à li-20 vrer la matière secondaire de façon ininterrompue ou par intermittence. Il peut comprendre plusieurs buses d'injection disposées à intervalles dans et sur la largeur de l'orifice de la filière. L'une au moins des buses peut différer de celles qui lui sont 25 adjacentes, en vue de produire un ruban ou une feuille qui fibrillent de préférence à l'endroit où ont opéré cette buse ou ces buses. La description qui va suivre, en regard des dessins annexés à titre d'exemples, fera bien comprendre comment l'inven-30 tion peut être mise en pratique. La figure 1 est une coupe transversale d'un ruban où sont incluses d'es discontinuités longitudinales ininterrompues. La figure 2 est une coupe transversale du ruban indiqué figure 1, après étirage et fibrillation. 35 La figure 3 représente schématiquement un ruban offrant des discontinuités longitudinales à la fois ininterrompues et intermittentes. La figure 4 représente schématiquement les filaments formés après étirage et fibrillation du ruban que montre la fi-40 gure 3» 69 19294 2011459 La figure 5 montre en perspective une coupe d'une tête de filière apte à extruder un ruban à discontinuités longitudinales internes. La figure 6 est une vue en coupe transversale d'un ru-5 ban analogue à celui de la figure 1, mais avec une différence dans la disposition des discontinuités. La figure 7 est une coupe transversale d'un ruban fi-brillable en fils à filaments multiples„ Les figures 1, 3, 6 et 7 illustrent un ruban 21, à dis-10 continuités internes sous forme de poches d'air 22 tubulaires et ininterrompues et de poches d'air 23 distinctes, visibles seulement sur la figure 3, ménagées à intervalles selon des lignes qui s'étendent dans le sens de la longueur du ruban 21„ Ces rubans fibrillent de différentes manières par éti-15 rage. Celui qu'indique la figure 1 fibrillera selon les lignes indiquées par les traits 24, en produisant les filaments individuels que montre la figure 2. Celui de la figure 6, où les discontinuités 22 sont encore écartées latéralement dans la feuffl.e, fibrilleront en moins grande quantité, en donnant moins de fila-20 ments, mais plus gros et plus plats. Le ruban de la figure 3 donne par étirage les filaments encoches ou ramifiés de la figure 4. Le ruban que montre la figure 7 commence à fibriller le long des traits 25, près des poches d'air tubulaires 22' à grand 25 diamètre, en formant des bandes qui fibrilleront par la suite, par un autre étirage, en fils à filaments multiples selon les traits 24<> Les poches 22' à grand diamètre sont séparées par environ vingt-cinq poches 22 à petit diamètre pour produire des fils ayant à peu près cinquante filaments. On peut produire bien sûr 30 des nombres différents de filaments par fil en réglant l'écarte-ment des discontinuités à grand diamètre ou en combinant deux ou plusieurs fils de ce genre. Il est évident que ces figures sont schématiques et que la phase d'étirage du ruban ou de la feuille conduit à arrondir 35 les arêtes et à produire des fibrilles à partir des arêtes irrégulières. La figure 5 montre l'alimentation, en matière dont est fait le corps extrudé du ruban ou de la feuille, à la tête de filière 11 dans la direction de la flèche A. La matière secondai-40 re est introduite dans la direction de la flèche B, le long du 69 19294 4 2011459 passage 12 ménagé dans le poinçon 13 d'où elle sort en empruntant les orifices 14 situés au centre de la tête de filière. Le ruban ou la feuille qui comporte les discontinuités longitudinales internes formées par la matière secondaire est alors extrudé hors de la 5 tête dans la direction de la flèche C, à travers l'orifice 15. L'alimentation en matière d'inclusion peut être continue ou intermittente . La discontinuité 22' à grand diamètre que représente la figure 7 peut être produite par des orifices 14 non représentés à 10 grand diamètre, dont l'écartement détermine le nombre des filaments par fil. La matière secondaire citée est de préférence un gaz tel que l'air ou l'azote, mais peut être un autre polymère extru-dable ou une substance non polymère solide ou liquide, extrudable. 19294 5 2011459 REVENDICATIONS 10 Ruban ou feuille fibrillable extrudé, caractérisé par des discontinuités internes formées en cours d'extrusion, le long desquelles se produit une scission préférentielle lors de la 5 fibrillation. 2. Ruban ou feuille selon la revendication 1, caractérisé par le fait que ses discontinuités sont des inclusions en matière différente de celle du corps dudit ruban ou de ladite feuille. 10 >. Ruban ou feuille selon les revendications 1 ou 2, caractérisé par le fait que ses discontinuités sont des poches de gaz. 4. Ruban ou feuille selon les revendications 1 ou 2, caractérisé par le fait que ses discontinuités sont constituées 15 par des inclusions en polymère extrudable différent de la matière qui compose le corps dudit ruban ou de ladite feuille. 5. Ruban ou feuille selon les revendications 1 à 4, caractérisé par des discontinuités ininterrompues dans la direction d'extrusion. 20 6. Ruban ou feuille selon les revendications 1 à 4, caractérisé par des discontinuités intermittentes selon des lignes qui s'étendent dans la direction d'extrusion. 7. Ruban ou feuille selon les revendications 1 à 6, caractérisé par des discontinuités conformées, écartées et dispo- 25 sées de façon que ledit ruban ou ladite feuille fibrillent en un certain nombre de filaments. 8. Ruban ou feuille selon les revendications 1 à 7, caractérisé par des discontinuités conformées, écartées et ,dispo-sées de façon que ledit ruban ou ladite feuille fibrillent en un 30 certain nombre de fils à filaments multiples. 9. Ruban ou feuille selon la revendication 8, caractérisé par le fait que l'une au moins des discontinuités diffère de celles qui lui sont adjacentes, de sorte que le ruban ou la feuille y fibrillent avant de le faire aux discontinuités adja- 35 centes, ce qui permet de séparer le ruban ou la feuille en bandes qui fibrilleront ensuite en donnant des fils. 10. Ruban ou feuille selon la revendication 9, caractérisé par le fait qu'une discontinuité sur environ vingt-cinq est plus grande que les autres, de sorte que le ruban ou la feuille 69 19294 6 2011459 vont y fibriller plus tôt et produire des bandes susceptibles d'être encore fibrillées en fils contenant environ vingt-cinq filaments. 11. Ruban ou feuille selon les revendications 1 à 10, 5 caractérisé par des discontinuités espacées et disposées de façon que ledit ruban ou ladite feuille fibrillent en filaments ramifiés. 12. Filament fabriqué par fibrillation d'un ruban ou d'une feuille selon les revendications 1 à 11,ou fil qui contient un tel filament ou plusieurs tels filaments. 10 13. Procédé de fabrication d'un ruban ou d'une feuille fibrillable , caractérisé par l'étape de formation de discontinuités internes en cours d'extrusion. 14. Fil, ou tissu fait avec des fils, comprenant un certain nombre de filaments fabriqués par fibrillation d'un ruban 15 ou d'une feuille selon les revendications 1 à 11 ou par le procédé selon la revendication 13. 15. Appareil de fabrication d'un ruban ou d'une feuille fibrillable. , caractérisé par une filière où il y a extrusion du ruban ou de la feuille et par un organe d'injection qui fournit 20 dans le corps dudit ruban ou de ladite feuille une matière secondaire différente de celle dudit corps, en cours d'extrusion. 16. Appareil selon la revendication 15, caractérisé par un organe d'injection apte à fournir la matière secondaire par intermittence.